(57)【要約】【課題】着色が少なく、優れた金属光沢および高い明度を有するポリアセタール樹脂組成物及び成形体を提供すること。【解決手段】ポリアセタール共重合体樹脂（Ａ）と、金属顔料（Ｂ）と、紫外線吸収剤（Ｃ）とを含み、前記紫外線吸収剤（Ｃ）が、シクロヘキサン中に１０ｍｇ／ｌ溶解した液の波長３５０ｎｍにおける吸光度が０．２以下であるポリアセタール樹脂組成物。【選択図】なし【特許請求の範囲】
【請求項１】
ポリアセタール共重合体樹脂（Ａ）と、金属顔料（Ｂ）と、紫外線吸収剤（Ｃ）とを含み、
前記紫外線吸収剤（Ｃ）が、シクロヘキサン中に１０ｍｇ／ｌ溶解した液の波長３５０ｎｍにおける吸光度が０．２以下である、
ポリアセタール樹脂組成物。
【請求項２】
前記金属顔料（Ｂ）が、アルミニウム顔料を含む、請求項１に記載のポリアセタール樹脂組成物。
【請求項３】
前記紫外線吸収剤（Ｃ）が、マロン酸エステル系化合物である、請求項１又は２に記載のポリアセタール樹脂組成物。
【請求項４】
前記紫外線吸収剤（Ｃ）が、テトラエチル−２，２−（１，４−フェニレンジメチリデン）ビスマロネートである、請求項１〜３のいずれか一項に記載のポリアセタール樹脂組成物。
【請求項５】
前記金属顔料（Ｂ）が、３μｍ〜５０μｍの平均粒子径を有する板状粒子を含む、請求項１〜４のいずれか１項に記載のポリアセタール樹脂組成物。
【請求項６】
前記紫外線吸収剤（Ｃ）が、前記ポリアセタール共重合体樹脂（Ａ）１００質量部に対して、０．１〜２質量部を含まれる、請求項１〜５のいずれか１項に記載のポリアセタール樹脂組成物。
【請求項７】
さらに、滑剤、酸化防止剤、酸除去剤、ヒンダードアミン系安定剤、およびホルムアルデヒド吸収剤からなる群の中から選ばれる少なくとも一種の添加剤を含有する、請求項１〜６のいずれか１項に記載のポリアセタール樹脂組成物。
【発明の詳細な説明】
【技術分野】
【０００１】
本発明は、ポリアセタール樹脂組成物及び成形体に関する。
【背景技術】
【０００２】
ポリアセタール樹脂は、機械的強度及び剛性が高く、耐油性、耐有機溶剤性、自己潤滑性に優れ、広い温度範囲で各特性のバランスが良好な樹脂である。
また、その加工が容易であることから、ポリアセタール樹脂は、代表的なエンジニアリングプラスチックスとして、精密機器、家電・ＯＡ機器、自動車、工業材料及び雑貨等の機構部品・摺動部品を中心に広範囲に用いられている。
特に、ポリアセタール共重合体は、ポリアセタールホモポリマーに比べて、コモノマー成分が化学的に安定なため、分子鎖が中間で切断されても分解が連続的に進行することがなく、耐熱エージング性や耐加水分解性、成形安定性に優れていることが知られている。
近年、ポリアセタール樹脂の利用分野の拡大によって、さらに要求性能が高くなっている。
上述したような状況の中で、上記各種物性に加え、成形体の意匠性を高めるために、外観特性を改良し、金属光沢性を付与する試みが行われている。
【０００３】
例えば、難接着性樹脂において表面にブラスト処理を施し、この表面に真空蒸着により金属膜を成膜するという、成形体の製造方法が提案されている（例えば、特許文献１参照。）。
また、外観を改良するためにポリアセタール樹脂の成形体に塗装する塗料として、脂肪酸反応又は分解による生成物の含有量が極めて少ないフレーク状金属顔料と結合剤又は結合剤溶液とから成る金属顔料分散体が提案されている（例えば、特許文献２参照。）。
さらに、フレーク状顔料を表面に結合させた熱硬化性樹脂粉末を含む粉体塗料組成物が提案されている（例えば、特許文献３参照。）。
【０００４】
さらにまた、光沢顔料を含む樹脂組成物を成形することによって金属光沢性を発現させ意匠性を付与する試みがなされている。例えば、合成樹脂組成物に添加するための特定の粒子径と形状比（厚み／粒径比）を有するメタリック顔料及び当該メタリック顔料を含む樹脂成形品が提案されている（例えば、特許文献４、５参照。）。
またさらに、熱可塑性樹脂に、光学的に変化し得るメタリック顔料と着色剤を所定量含有させる方法、特定のアルミニウム粒子からなる樹脂添加用光沢顔料を含有させる方法（例えば、特許文献６、７参照。）、特定の末端構造を有するポリアセタール樹脂に耐候剤、ホルムアルデヒド抑制剤と共にメタリック顔料を添加する方法（例えば、特許文献８参照。）が提案されており、ホルムアルデヒド発生量の抑制と耐候性改良が効果として示されている。
また、ポリアセタールコポリマーに耐候剤と特定の粒子径と粒径分布、粒子厚みを有するアルミニウム粒子と特定の脂肪酸を含む組成物が提案されており、生産の安定性、機械物性、成形外観、ウエルド性能、明度に優れた組成物（例えば、特許文献９参照。）が提案されている。
一方、ポリアセタール共重合体樹脂に、特定の形状、粒子径及び表面状態のアルミニウム顔料を含有させることにより、上述した従来技術の課題である、優れた金属光沢を有し、見る角度による光沢度変化が小さく、ウエルド性能に優れ、ポリアセタール樹脂が本来有する機械的特性の保持されたポリアセタール樹脂組成物及び成形体を得る技術が提案されている。（例えば、特許文献１０参照。）。
【先行技術文献】
【特許文献】
【０００５】
【特許文献１】特開２００７−１９１７３８号公報
【特許文献２】特表平８−５１０２９４号公報
【特許文献３】国際公開第２００２／０９４９５０号パンフレット（２００２）
【特許文献４】特開昭６１−２４１３３３号公報
【特許文献５】特開昭６１−１５９４５３号公報
【特許文献６】特開２００１−２６１９７８号公報
【特許文献７】国際公開第２００４／０２６９７０号パンフレット（２００４）
【特許文献８】特開２００９−１５５４１８号公報
【特許文献９】特開２０１０−０６５２１０号公報
【特許文献１０】国際公開第２０１１／１２９４４５号パンフレット（２０１１）
【発明の概要】
【発明が解決しようとする課題】
【０００６】
しかしながら、上記特許文献１〜３で提案されたようなメッキや塗装等の方法によると、成形体の外観特性は向上するが、極めて多くの、かつ管理された工程を要するため、実用上の生産性が劣るという問題を有している。
また、これらに提案されている塗装方法では、成形体の表面に塗膜等が固着しない場合もあり、必ずしも良好な外観を有する成形体を安定して製造することはできず、さらに、塗装に用いられる溶剤による環境や人体への影響を考慮すると、必ずしも良好な方法とは言えない。
【０００７】
また、上記特許文献４〜７に記載されている技術によると、溶融混合時の発熱や金属表面の活性点の影響から、成形体の熱安定性や機械特性の低下、ホルムアルデヒド発生量の増加等が問題となる場合がある。
さらに、上記特許文献８においては、特定の配合成分の組合せによって成形体の熱安定性とホルムアルデヒドの抑制とを目的とした技術が、特許文献９においては、ポリアセタールコポリマーに耐候剤と特定の粒子径と粒径分布、粒子厚みを有するアルミニウム粒子を用いることによる、機械物性、成形外観、ウエルド性能、明度に優れた組成物が提案されているが、金属光沢や明度の点で十分満足のいくものではない。また、これらの技術においては、組成物に着色が生じることもあるが、その場合には色調を補正するために補色顔料を添加することが必要となり、補色顔料の添加により生じる明度の低下やホルムアルデヒド発生、機械強度に対する影響の問題もある。
また、特許文献１０においては、ポリアセタール共重合体樹脂に、特定の形状、粒子径及び表面状態のアルミニウム顔料を含有させることにより得られる、優れた金属光沢を有し、見る角度による光沢度変化が小さく、ウエルド性能に優れ、ポリアセタール樹脂が本来有する機械的特性の保持されたポリアセタール樹脂組成物及び成形体が提案されている。
しかし、この技術においても金属光沢、明度等について十分な効果が得られておらず、着色の問題もある。
【０００８】
上述したような状況下で、着色が少なく、優れた金属光沢や、高い明度を有するポリアセタール材料が求められている。
【０００９】
そこで本発明においては、上述した従来技術の問題点に鑑みて、着色が少なく、優れた金属光沢および高い明度を有するポリアセタール樹脂組成物及び成形体を提供すること、さらには、上記特性に加えて、成形時やリサイクル時におけるホルムアルデヒド発生量が少なく、成形体の機械強度低下を招く補正顔料の必要使用量の少ないポリアセタール樹脂組成物を提供することを目的とする。
【課題を解決するための手段】
【００１０】
本発明者らは、鋭意検討を行った結果、金属顔料を含むポリアセタール樹脂組成物において、優れた金属光沢や高い明度が得られていない原因は樹脂組成物に含まれる紫外線吸収剤によること、そして、紫外線吸収剤としてシクロヘキサン中に１０ｍｇ／ｌ溶解した液の波長３５０ｎｍにおける吸光度が０．２以下である紫外線吸収剤を使用すれば着色が少なく、しかも、優れた金属光沢および高い明度を有するポリアセタール樹脂組成物及び成形体が得られることを見出し、本発明を完成するに到った。
また、上記した特定の紫外線吸収剤を使用すれば、組成物の補色時に使用する顔料の添加量を低減することが可能となり、その結果、成形時やリサイクル時におけるホルムアルデヒド発生量を低減することができ、さらにまた、成形体の機械強度低下も抑制できることが分かった。
【００１１】
すなわち、本発明は以下の通りである。
［１］ポリアセタール共重合体樹脂（Ａ）と、金属顔料（Ｂ）と、紫外線吸収剤（Ｃ）とを含み、前記紫外線吸収剤（Ｃ）が、シクロヘキサン中に１０ｍｇ／ｌ溶解した液の波長３５０ｎｍにおける吸光度が０．２以下である、ポリアセタール樹脂組成物。
［２］前記金属顔料（Ｂ）が、アルミニウム顔料を含む、［１］に記載のポリアセタール樹脂組成物。
［３］前記紫外線吸収剤（Ｃ）が、マロン酸エステル系化合物である、［１］又は［２］に記載のポリアセタール樹脂組成物。
［４］前記紫外線吸収剤（Ｃ）が、テトラエチル−２，２−（１，４−フェニレンジメチリデン）ビスマロネートである、［１］〜［３］のいずれかに記載のポリアセタール樹脂組成物。
［５］前記金属顔料（Ｂ）が、３μｍ〜５０μｍの平均粒子径を有する板状粒子を含む、［１］〜［４］のいずれか１項に記載のポリアセタール樹脂組成物。
［６］前記紫外線吸収剤（Ｃ）が、前記ポリアセタール共重合体樹脂（Ａ）１００質量部に対して、０．１〜２質量部を含まれる、［１］〜［５］のいずれかに記載のポリアセタール樹脂組成物。
［７］さらに、滑剤、酸化防止剤、酸除去剤、ヒンダードアミン系安定剤、およびホルムアルデヒド吸収剤からなる群の中から選ばれる少なくとも一種の添加剤を含有する、［１］〜［６］のいずれかに記載のポリアセタール樹脂組成物。
【発明の効果】
【００１２】
本発明によれば、着色が少なく、優れた金属光沢および高い明度を有するポリアセタール樹脂組成物及び成形体が提供できる。
さらに上記の利点に加え、組成物の補色が必要となった場合に使用する顔料の添加量を抑制することが可能となり、成形時におけるホルムアルデヒド発生量及びリサイクル時におけるホルムアルデヒド発生量の低減を可能とし、さらにまた、機械強度低下が抑制されたポリアセタール樹脂組成物成形体を提供できる。
【発明を実施するための形態】
【００１３】
以下、本発明を実施するための形態（以下、「本実施形態」と表記する。）について詳細に説明する。本発明は以下の記載に限定されるものではなく、その要旨の範囲内で様々に変形して実施することができる。
【００１４】
本実施形態のポリアセタール樹脂組成物は、（Ａ）ポリアセタール共重合体樹脂と、（Ｂ）金属顔料と、シクロヘキサン中に１０ｍｇ／ｌを溶解した液の３５０ｎｍにおける吸光度が０．２以下である（Ｃ）紫外線吸収剤と、を含有する。
【００１５】
［ポリアセタール樹脂（Ａ）］
本実施形態のポリアセタール樹脂組成物を構成するポリアセタール共重合体樹脂（Ａ）は、オキシメチレン基を主鎖に有する共重合体であり、分子中に炭素数２以上のオキシアルキレンユニットを有する共重合体が好ましい。
【００１６】
＜ポリアセタール共重合体樹脂（Ａ）の製造方法＞
ポリアセタール共重合体樹脂（Ａ）の重合は、本明細書で説明する部分を除いて、公知の重合法（例えば、米国特許第３０２７３５２号明細書、米国特許第３８０３０９４号明細書、独国特許第１１６１４２１号明細書、独国特許第１４９５２２８号明細書、独国特許第１７２０３５８号明細書、独国特許第３０１８８９８号明細書、特開昭５８−９８３２２号公報、特開平７−７０２６７号公報に記載の重合方法）を用いることができる。
【００１７】
例えば、先ず、下記（１）重合工程によりポリアセタール共重合体の粗ポリマーを得て、次に、下記（２）末端安定化処理により粗ポリマーに含まれる不安定末端部分を分解除去して末端安定化することにより、ポリアセタール共重合体樹脂（Ａ）を得ることができる。
【００１８】
（１）重合工程
主モノマーとコモノマーとを重合触媒の存在下、必要に応じて連鎖移動剤を用いて共重合することにより、ポリアセタール共重合体の粗ポリマーが得られる。
主モノマーとしては、ホルムアルデヒド又はその３量体であるトリオキサン若しくは４量体であるテトラオキサン等の環状オリゴマーを用いることが好ましい。
コモノマーとしては、分子中に炭素数２以上のオキシアルキレンユニットを有する環状エーテル化合物が挙げられる。具体的には、エチレンオキシド、プロピレンオキシド、１，３−ジオキソラン、１，３−プロパンジオールホルマール、１，４−ブタンジオールホルマール、１，５−ペンタンジオールホルマール、１，６−ヘキサンジオールホルマール、ジエチレングリコールホルマール、１，３，５−トリオキセパン、１，３，６−トリオキソカン、及び分子に分岐又は架橋構造を形成し得るモノマー若しくはジ−グリシジル化合物、からなる群より選ばれる１種又は２種以上のモノマーを用いることが好ましい。
【００１９】
コモノマーの共重合量は、主モノマーをトリオキサン（ホルムアルデヒド三量体）に換算した場合、そのトリオキサン１００モル％に対して１．０〜１０．０モル％が好ましい。
前記コモノマーの共重合量は、より好ましくは１．０〜６．０モル％であり、さらに好ましくは１．２〜４．５モル％である。
コモノマーの共重合量を上記好ましい範囲に調整することにより、本実施形態のポリアセタール樹脂組成物を用いた成形体の機械物性、滞留成形時における熱安定性及びホルムアルデヒドの発生量のバランスが一層良好になる。
【００２０】
ポリアセタール共重合体を合成する際に使用する主モノマー及びコモノマーとしては、水、メタノール、蟻酸等の重合反応中の重合停止及び連鎖移動作用を有する不純物を極力含まないものを用いることが好ましい。
これらの不純物が過剰に存在すると、予期せぬ連鎖移動反応により所望の分子量のポリアセタール共重合体が得られ難くなる傾向にある。
特にポリマー末端基に水酸基を誘導する不純物の含有量は、全モノマー量に対して３０質量ｐｐｍ以下が好ましく、１０質量ｐｐｍ以下がより好ましく、３質量ｐｐｍ以下がさらに好ましい。
不純物含有量の少ない主モノマー及びコモノマーを得る方法としては、公知の方法（例えば、主モノマーについては特開平３−１２３７７７号公報や特開平７−３３７６１号公報、コモノマーについては特開昭４９−６２４６９号公報や特開平５−２７１２１７号公報に記載の方法）を用いることができる。
【００２１】
前記（１）重合工程で使用する連鎖移動剤としては、公知のものを使用でき、例えば、メチル基、エチル基、プロピル基、イソプロピル基、ブチル基等の炭素数１〜４の低級脂肪族アルキル基を有するホルムアルデヒドのジアルキルアセタール及びそのオリゴマー、並びに、メタノール、エタノール、プロパノール、イソプロパノール、ブタノール等の炭素数１〜４の低級脂肪族アルコールを用いることが好ましい。
また、長鎖分岐ポリアセタールを得るために、連鎖移動剤として、ポリエーテルポリオール、ポリエーテルポリオール・アルキレンオキサイドを用いてもよい。連鎖移動剤は１種を単独で用いてもよく、２種以上を組み合わせて用いてもよい。
また、ブロックポリアセタールコポリマーを得るために、常法により、１個以上のヒドロキシル基、カルボキシル基、アミノ基、エステル基、アルコキシ基のいずれかを有する、数平均分子量４００以上の重合体を連鎖移動させてもよい。連鎖移動剤は、できるだけ不安定末端の形成が少ないものが好ましい。
【００２２】
ポリアセタール共重合体の重合工程において用いる重合触媒としては、ルイス酸、プロトン酸及びそのエステル又は無水物等のカチオン活性触媒が好ましい。
ルイス酸としては、例えば、ホウ酸、スズ、チタン、リン、ヒ素及びアンチモンのハロゲン化物が挙げられ、より具体的には、三フッ化ホウ素、四塩化スズ、四塩化チタン、五フッ化リン、五塩化リン、五フッ化アンチモン及びその錯化合物又は塩が挙げられる。
また、プロトン酸、そのエステル又は無水物の具体例としては、パークロル酸、トリフルオロメタンスルホン酸、パークロル酸−３級ブチルエステル、アセチルパークロラート、トリメチルオキソニウムヘキサフルオロホスフェートが挙げられる。それらの中でも、三フッ化ホウ素；三フッ化ホウ素水和物；及び酸素原子又は硫黄原子を含む有機化合物と三フッ化ホウ素との配位錯化合物が好ましく、三フッ化ホウ素ジエチルエーテル、三フッ化ホウ素ジ−ｎ−ブチルエーテルがより好ましい。
これら重合触媒の使用量は、主モノマー（例えばトリオキサンと環状エーテル及び／又は環状ホルマールとの合計量）１モルに対し１×１０-6モル〜１×１０-3モルであると好ましく、５×１０-6モル〜１×１０-4モルであるとより好ましい。
この重合触媒の使用量を上記範囲に調整することで、重合時の反応安定性や得られる成形体の熱安定性がより向上する。
ポリアセタール共重合体の重合工程においては、必要に応じて共触媒を用いてもよい。
【００２３】
（２）末端安定化処理
末端安定化処理、上述した（１）重合工程を経て得られた粗ポリマーに含まれる不安定末端部分を分解除去して末端安定化する工程である。
不安定末端部分の分解除去方法としては、例えば、ベント付き単軸スクリュー式押出機やベント付き２軸スクリュー式押出機等を用いて、公知の塩基性物質である分解除去剤の存在下に、粗ポリマーを溶融して不安定末端部分を分解除去する方法が挙げられる。
末端安定化の際に溶融混練を行うときには、品質や作業環境の保持のために不活性ガスにより系内の雰囲気を置換したり、一段及び多段ベントで脱気をしたりすることが好ましい。溶融混練の温度は、ポリアセタール共重合体の融点以上２６０℃以下で行うことが好ましい。
さらに、末端安定化処理工程においては、通常のポリアセタール樹脂に添加することの可能な公知の安定剤を粗ポリマーに加えながら溶融混合し、造粒を行うことでペレットを得ることが好ましい。
【００２４】
前記分解除去剤としては、例えば、アンモニアやトリエチルアミン、トリブチルアミン等の脂肪族アミン、水酸化カルシウムに代表されるアルカリ金属又はアルカリ土類金属の水酸化物、無機弱酸塩、有機弱酸塩等の公知の塩基性物質が挙げられる。
分解除去剤としては、下記一般式（Ｉ）で表される少なくとも１種の第４級アンモニウム化合物が好ましいものとして挙げられる。
この分解除去剤を用いて、熱的に不安定な末端を処理して安定化させたポリアセタール共重合体樹脂中には、不安定な末端基がほとんど残存しない。
［Ｒ1Ｒ2Ｒ3Ｒ4Ｎ+］nＸn-  ・・・（Ｉ）
一般式（Ｉ）中、Ｒ1、Ｒ2、Ｒ3及びＲ4は、各々独立して、炭素数１〜３０の非置換アルキル基又は置換アルキル基；炭素数６〜２０のアリール基；炭素数１〜３０の非置換アルキル基又は置換アルキル基が少なくとも１個の炭素数６〜２０のアリール基で置換されたアラルキル基：炭素数６〜２０のアリール基が少なくとも１個の炭素数１〜３０の非置換アルキル基又は置換アルキル基で置換されたアルキルアリール基のいずれかを示す。なお、前記非置換アルキル基又は置換アルキル基は、直鎖状、分岐状、又は環状のいずれでもよい。また、前記非置換アルキル基、アリール基、アラルキル基、アルキルアリール基は、水素原子がハロゲン原子又は水酸基で置換されてもよい。
前記一般式（Ｉ）中、ｎは１〜３の整数を示す。Ｘは水酸基、又は、炭素数１〜２０のカルボン酸、水素酸、オキソ酸、無機チオ酸若しくは炭素数１〜２０の有機チオ酸の、各酸の残基を示す。
【００２５】
前記分解除去剤として使用できる第４級アンモニウム化合物としては、例えば、テトラメチルアンモニウム、テトラエチルアンモニウム、テトラプロピルアンモニウム、テトラ−ｎ−ブチルアンモニウム、セチルトリメチルアンモニウム、テトラデシルトリメチルアンモニウム、１，６−ヘキサメチレンビス（トリメチルアンモニウム）、デカメチレン−ビス−（トリメチルアンモニウム）、トリメチル−３−クロロ−２−ヒドロキシプロピルアンモニウム、トリメチル（２−ヒドロキシエチル）アンモニウム、トリエチル（２−ヒドロキシエチル）アンモニウム、トリプロピル（２−ヒドロキシエチル）アンモニウム、トリ−ｎ−ブチル（２−ヒドロキシエチル）アンモニウム、トリメチルベンジルアンモニウム、トリエチルベンジルアンモニウム、トリプロピルベンジルアンモニウム、トリ−ｎ−ブチルベンジルアンモニウム、トリメチルフェニルアンモニウム、トリエチルフェニルアンモニウム、トリメチル−２−オキシエチルアンモニウム、モノメチルトリヒドロキシエチルアンモニウム、モノエチルトリヒドロキシエチルアンモニウム、オクダデシルトリ（２−ヒドロキシエチル）アンモニウム、テトラキス（ヒドロキシエチル）アンモニウム等の、水酸化物が挙げられる。
【００２６】
また、上記水酸化物に代えて、アジ化水素等のハロゲン化以外の水素酸塩；硫酸、硝酸、燐酸、炭酸、ホウ酸、塩素酸、ヨウ素酸、珪酸、過塩素酸、亜塩素酸、次亜塩素酸、クロロ硫酸、アミド硫酸、二硫酸、トリポリ燐酸等のオキソ酸塩；チオ硫酸等のチオ酸塩；蟻酸、酢酸、プロピオン酸、ブタン酸、イソ酪酸、ペンタン酸、カプロン酸、カプリル酸、カプリン酸、安息香酸、シュウ酸等のカルボン酸塩を用いてもよい。
これらの中でも、上記第４級アンモニウム化合物としては、水酸化物（ＯＨ-）、硫酸（ＨＳＯ4-、ＳＯ42-）、炭酸（ＨＣＯ3-、ＣＯ32-）、ホウ酸（Ｂ（ＯＨ）4-）、カルボン酸の塩がより好ましく、上記カルボン酸のなかでは、蟻酸、酢酸、プロピオン酸が特に好ましい。
上記第４級アンモニウム化合物は、１種を単独で用いてもよく、２種以上を組み合わせて用いてもよい。
【００２７】
第４級アンモニウム化合物の添加量は、粗ポリマーに対して、第４級アンモニウム化合物由来の窒素の量に換算して、０．０５〜５０質量ｐｐｍであることが好ましい。
第４級アンモニウム化合物は、粗ポリマーを溶融する前に予め添加してもよく、また、溶融させた粗ポリマーに添加してもよい。
また、（２）末端安定化処理の工程において、公知の分解除去剤であるアンモニア、トリエチルアミン、ホウ酸化合物等と、上記第４級アンモニウム化合物とを併用してもよい。
【００２８】
上述した（１）重合工程及び（２）末端安定化処理を経て得られるポリアセタール共重合体樹脂（Ａ）のＭＦＲ（メルトフローレート；ＡＳＴＭ  Ｄ５７Ｅに準拠、温度条件：１９０℃）は、２．５〜４０ｇ／１０分であると好ましく、３〜３０ｇ／１０分であるとより好ましい。
このＭＦＲを上記範囲に調整することで、機械物性、滞留成形における熱安定性及びホルムアルデヒドの発生量のバランスが良好となる。
【００２９】
［ポリアセタール樹脂組成物に含有できる安定剤］
本実施形態において、ポリアセタール樹脂組成物には、従来のポリアセタール樹脂組成物に使用されている安定剤を含有することが好ましい。
安定剤としては、酸化防止剤、熱安定剤（ホルムアルデヒド捕捉剤）、酸除去剤（ギ酸捕捉剤）、耐候安定剤としてのヒンダードアミン系安定剤が挙げられる。これらは単独で用いてもよいが、二種以上を組み合わせることにより、高い効果を発揮するため好ましい。
【００３０】
酸化防止剤としては、ヒンダードフェノール系酸化防止剤が好ましく、例えば、ｎ−オクタデシル−３−（３’５’−ジ−ｔ−ブチル−４’−ヒドロキシフェニル）−プロピオネート、ｎ−オクタデシル−３−（３’−メチル−５’−ｔ−ブチル−４’−ヒドロキシフェニル）−プロピオネート、ｎ−テトラデシル−３−（３’５’−ジ−ｔ−ブチル−４’−ヒドロキシフェニル）−プロピオネート、１，６−ヘキサンジオール−ビス−（３−（３，５−ジ−ｔ−ブチル−４−ヒドロキシフェニル）−プロピオネート）、１，４−ブタンジオ−ル−ビス−（３−（３，５−ジ−ｔ−ブチル−４−ヒドロキシフェニル）−プロピオネート）、トリエチレングリコール−ビス−（３−（３−ｔ−ブチル−５−メチル−４−ヒドロキシフェニル）−プロピオネート）が挙げられる。
また、他のヒンダードフェノール系酸化防止剤としては、例えば、テトラキス−（メチレン−３−（３’，５’−ジ−ｔ−ブチル−４’−ヒドロキシフェニル）プロピオネート
メタン、３，９−ビス（２−（３−（３−ｔ−ブチル−４−ヒドロキシ−５−メチルフェニル）プロピオニルオキシ）−１，１−ジメチルエチル）２，４，８，１０−テトラオキサスピロ（５，５）ウンデカン、Ｎ，Ｎ’−ビス−３−（３’５’−ジ−ｔ−ブチル−４−ヒドロキシフェノール）プロピオニルヘキサメチレンジアミン、Ｎ，Ｎ’−テトラメチレンビス−３−（３’−メチル−５’−ｔ−ブチル−４−ヒドロキシフェノール）プロピオニルジアミン、Ｎ，Ｎ’−ビス−（３−（３，５−ジ−ｔ−ブチル−４−ヒドロキシフェノール）プロピオニル）ヒドラジン、Ｎ−サリチロイル−Ｎ’−サリチリデンヒドラジン、３−（Ｎ−サリチロイル）アミノ−１，２，４−トリアゾール、Ｎ，Ｎ’−ビス（２−（３−（３，５−ジ−ブチル−４−ヒドロキシフェニル）プロピオニルオキシ）エチル）オキシアミドが挙げられる。
上述したヒンダードフェノール系酸化防止剤のなかでも、トリエチレングリコール−ビス−（３−（３−ｔ−ブチル−５−メチル−４−ヒドロキシフェニル）−プロピオネート）及びテトラキス−（メチレン−３−（３’，５’−ジ−ｔ−ブチル−４’−ヒドロキシフェニル）プロピオネートメタンが好ましい。
【００３１】
前記ヒンダードフェノール系酸化防止剤の添加量は、ポリアセタール共重合体樹脂（Ａ）１００質量部に対し、０．０１〜２質量部の範囲が好ましく、より好ましくは０．０２〜１質量部である。添加量が０．０１〜２質量部の範囲であると、本実施形態のポリアセタール樹脂組成物の成形加工時の熱安定性の向上が図られ良好なものとなる。
【００３２】
前記ホルムアルデヒド又はギ酸の捕捉剤としては、例えば、ホルムアルデヒド反応性窒素を含む化合物及び重合体、脂肪酸カルシウム塩、アルカリ金属又はアルカリ土類金属の水酸化物、無機酸塩、カルボン酸塩又はアルコキシドが挙げられる。
前記ホルムアルデヒド反応性窒素を含む化合物としては、例えば、ジシアンジアミド、アミノ置換トリアジン、アミノ置換トリアジンとホルムアルデヒドとの共縮合物が挙げられる。
前記アミノ置換トリアジンとしては、例えば、グアナミン（２，４−ジアミノ−ｓｙｍ−トリアジン）、メラミン（２，４，６−トリアミノ−ｓｙｍ−トリアジン）、Ｎ−ブチルメラミン、Ｎ−フェニルメラミン、Ｎ，Ｎ−ジフェニルメラミン、Ｎ，Ｎ−ジアリルメラミン、Ｎ，Ｎ’，Ｎ’’−トリフェニルメラミン、Ｎ−メチロールメラミン、Ｎ，Ｎ’−ジメチロールメラミン、Ｎ，Ｎ’，Ｎ’’−トリメチロールメラミン、ベンゾグアナミン（２，４−ジアミノ−６−フェニル−ｓｙｍ−トリアジン）が挙げられる。また、２，４−ジアミノ−６−メチル−ｓｙｍ−トリアジン、２，４−ジアミノ−６−ブチル−ｓｙｍ−トリアジン、２，４−ジアミノ−６−ベンジルオキシ−ｓｙｍ−トリアジン、２，４−ジアミノ−６−ブトキシ−ｓｙｍ−トリアジン、２，４−ジアミノ−６−シクロヘキシル−ｓｙｍ−トリアジン、２，４−ジアミノ−６−クロロ−ｓｙｍ−トリアジン、２，４−ジアミノ−６−メルカプト−ｓｙｍ−トリアジン、２，４−ジオキシ−６−アミノ−ｓｙｍ−トリアジン（アメライト）、２−オキシ−４，６−ジアミノ−ｓｙｍ−トリアジン（アメリン）、Ｎ，Ｎ’，Ｎ’−テトラシアノエチルベンゾグアナミンが挙げられる。
前記アミノ置換トリアジンとホルムアルデヒドとの共縮合物としては、例えば、メラミン−ホルムアルデヒド重縮合物が挙げられる。
上述した各種添加剤の中で、ジシアンジアミド、メラミン及びメラミン−ホルムアルデヒド重縮合物が好ましい。
【００３３】
前記ホルムアルデヒド又はギ酸の捕捉剤である、前記ホルムアルデヒド反応性窒素を有する重合体としては、例えば、ポリアミド樹脂、アクリルアミド及びその誘導体を、又はアクリルアミド及びその誘導体と他のビニルモノマーとを、金属アルコラートの存在下で重合して得られる重合体、アクリルアミド及びその誘導体又はアクリルアミド及びその誘導体と他のビニルモノマーとをラジカル重合の存在下で重合して得られる重合体、アミン、アミド、尿素及びウレタン等の、窒素原子を有する重合体が挙げられる。
前記ポリアミド樹脂としては、例えば、ナイロン４−６、ナイロン６、ナイロン６−６、ナイロン６−１０、ナイロン６−１２、ナイロン１２及びこれらの共重合物、例えば、ナイロン６／６−６、ナイロン６／６−６／６−１０、ナイロン６／６−１２が挙げられる。
前記アクリルアミド及びその誘導体を、又はアクリルアミド及びその誘導体と他のビニルモノマーとを、金属アルコラートの存在下で重合して得られる重合体としては、例えば、ポリ−β−アラニン共重合体が挙げられる。
これらの重合体や共重合体は、特公平６−１２２５９号公報（米国特許５０１５７０７号明細書）、特公平５−８７０９６号公報、特公平５−４７５６８号公報及び特開平３−２３４７２９号公報の各文献に記載の方法で製造することができる。
【００３４】
前記ホルムアルデヒド又はギ酸の捕捉剤である前記脂肪酸カルシウム塩としては、例えば、１０〜３６個の炭素原子を有する飽和又は不飽和脂肪酸のカルシウム塩が挙げられ、ヒドロキシル基で置換されていてもよい。
前記飽和脂肪酸としては、例えば、カプリン酸、ラウリン酸、ミリスチル酸、パルミチン酸、ステアリン酸、アラキジン酸、ベヘニン酸、リグノセリン酸、セロチン酸、モンタン酸、メリシン酸、セロプラスチン酸が挙げられる。
前記不飽和脂肪酸としては、例えば、ウンデシレン酸、オレイン酸、エライジン酸、セトレイン酸、エルカ酸、ブラシジン酸、ソルビン酸、リノール酸、リノレン酸、アラキドン酸、プリピオール酸、ステアロール酸が挙げられる。
これら脂肪酸の中でも特にパルミチン酸、ステアリン酸、１２−ヒドロキシステアリン酸が好ましい。
【００３５】
前記ホルムアルデヒド又はギ酸の捕捉剤である前記アルカリ金属又はアルカリ土類金属の水酸化物、無機酸塩、カルボン酸塩又はアルコキシドとしては、例えば、ナトリウム、カリウム、マグネシウム、カルシウム又はバリウム等の水酸化物、上記金属の炭酸塩、リン酸塩、珪酸塩、硼酸塩、カルボン酸塩が挙げられる。
なお、カルボン酸塩としては、上述の脂肪酸カルシウム塩は除かれる。
前記カルボン酸塩に対応するカルボン酸としては、例えば、１０〜３６個の炭素原子を有する飽和又は不飽和脂肪族カルボン酸が挙げられ、これらのカルボン酸はヒドロキシル基で置換されていてもよい。
前記飽和脂肪族カルボン酸としては、例えば、カプリン酸、ラウリン酸、ミリスチン酸、パルミチン酸、ステアリン酸、アラキジン酸、ベヘニン酸、リグノセリン酸、セロチン酸、モンタン酸、メリシン酸、セロプラスチン酸が挙げられる。
前記不飽和脂肪族カルボン酸としては、例えば、ウンデシレン酸、オレイン酸、エライジン酸、セトレイン酸、エルカ酸、ブラシジン酸、ソルビン酸、リノール酸、リノレン酸、アラキドン酸、プロピオール酸、ステアロール酸が挙げられる。
アルコキシドとしては、例えば、上記金属のメトキシド、エトキシドが挙げられる。
【００３６】
前記ホルムアルデヒド又はギ酸の捕捉剤である前記ホルムアルデヒド反応性窒素を含む化合物及び重合体、脂肪酸カルシウム塩、アルカリ金属又はアルカリ土類金属の水酸化物、無機酸塩、カルボン酸塩又はアルコキシドの添加量は、ポリアセタール共重合体樹脂（Ａ）１００質量部に対して、０．０１〜１質量部の範囲が好ましく、より好ましくは０．０２〜０．５質量部である。添加量が０．０１〜１質量部の場合、本実施形態のポリアセタール樹脂組成物の成形加工時の熱安定性の向上、成形体からのホルムアルデヒド発生量の低減化が図られ、耐熱エージング性がより良好なものとなる。
【００３７】
前記耐候安定剤としては、ヒンダードアミン系安定剤が挙げられる。
ヒンダードアミン系安定剤としては、立体障害性基を有するピペリジン誘導体が挙げられ、例えば、エステル基含有ピペリジン誘導体、エーテル基含有ピペリジン誘導体、アミド基含有ピペリジン誘導体、及び高分子量のピペリジン誘導体重縮合物が挙げられる。
エステル基含有ピペリジン誘導体としては、例えば、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−ベンゾイルオキシ−２，２，６，６−テトラメチルピペリジン、４−フェニルカルバモオキシ−２，２，６，６−テトラメチルピペリジン、ビス（２，２，６，６−テトラメチル−４−ピペリジル）オギザレート、ビス（２，２，６，６−テトラメチル−４−ピペリジル）マロネート、ビス（１，２，２，６，６−ペンタメチル−４−ピペリジル）［［３，５−ビス（１，１−ジメチルエチル）−４−ヒドロキシフェニル］メチル］ブチルマロネート、ビス（２，２，６，６−テトラメチル−４−ピペリジル）アジペート、ビス（１，２，２，６，６−ペンタメチル−４−ピペリジル）アジペート、ビス（１−メチル−２，２，６，６−テトラメチル−４−ピペリジル）アジペート、ビス（２，２，６，６−テトラメチル−４−ピペリジル）セバケート、ビス（１，２，２，６，６−ペンタメチル−４−ピペリジル）セバケート、ビス（１−オクチルオキシ−２，２，６，６−テトラメチル−４−ピペリジルセパケート、デカン二酸ビス（２，２，６，６−テトラメチル−１−（オクチルオキシ）−４−ピペリジニル）エステル、ビス（２，２，６，６−テトラメチル−４−ピペリジル）テレフタレート、トリス（２，２，６，６−テトラメチル−４−ピペリジル）ベンゼン−１，３，５−トリカルボキシレート、テトラキス（１，２，２，６，６−ペンタメチル−４−ピペリジル）１，２，３，４−ブタンテトラカルボキシレート等が挙げられる。
エーテル基含有ピペリジン誘導体としては、例えば、４−メトキシ−２，２，６，６−テトラメチルピペリジン、４−シクロヘキシルオキシ−２，２，６，６−テトラメチルピペリジン、４−フェノキシ−２，２，６，６−テトラメチルピペリジン、４−ベンジルオキシ−２，２，６，６−テトラメチルピペリジン、１，２−ビス（２，２，６，６−テトラメチル−４−ピペリジルオキシ）エタン等が挙げられる。
アミド基含有ピペリジン誘導体としては、例えば、４−（フェニルカルバモイルオキシ）−２，２，６，６−テトラメチルピペリジン、ビス（２，２，６，６−テトラメチル−４−ピペリジル）ヘキサメチレン−１，６−ジカルバメート等が挙げられる。
また、高分子量のピペリジン誘導体重縮合物としては、例えば、コハク酸ジメチル−１−（２−ヒドロキシエチル）−４−ヒドロキシ−２，２，６，６−テトラメチルピペリジン重縮合物、１，２，３，４−ブタンテトラカルボン酸と１，２，２，６，６−ペンタメチル−４−ピペリジノールとトリデシルアルコールとの縮合物、１，２，３，４−ブタンテトラカルボン酸と１，２，２，６，６−ペンタメチル−４−ピペリジノールとβ，β，β’，β’−テトラメチル−３，９−（２，４，８，１０−テトラオキサスピロ［５，５］ウンデカン）−ジエタノールとの縮合物等が挙げられる。
上記各種ヒンダードアミン系安定剤は、１種を単独で使用してもよく、２種以上を組み
合わせて使用してもよい。
中でも好ましいヒンダードアミン系安定剤は、ビス（１，２，２，６，６−ペンタメチル−４−ピペリジニル）セバケート、ビス−（Ｎ−メチル−２，２，６，６−テトラメチル−４−ピペリジニル）セバケート、ビス（２，２，６，６−テトラメチル−４−ピペリジニル）セバケート、１，２，３，４−ブタンテトラカルボン酸と１，２，２，６，６−ペンタメチル−４−ピペリジノールとβ，β，β’，β’，−テトラメチル−３，９−［
２，４，８，１０−テトラオキサスピロ（５，５）ウンデカン］ジエタノールとの縮合物である。
ヒンダードアミン系安定剤の含有量は、ポリアセタール共重合体樹脂（Ａ）１００質量部に対し、０．０１〜５質量部であることが好ましく、より好ましくは０．１〜２質量部、さらに好ましくは０．１〜１．５質量部である。
【００３８】
［紫外線吸収剤（Ｃ）］
本実施形態におけるポリアセタール樹脂組成物では、前記耐候安定剤としてさらにシクロヘキサン中に１０ｍｇ／ｌ溶解した液の波長３５０ｎｍにおける吸光度が０．２以下である紫外線吸収剤を含む。上記溶液の波長３５０ｎｍにおける吸光度は、０．１８以下であることが好ましく、０．１５以下であることがより好ましい。
紫外線吸収剤としてこのような特定のものを用いることにより、本実施形態のポリアセタール樹脂組成物から得られる成形体において、耐候性（光安定性）の向上効果が得られるとともに、着色が少なく、優れた金属光沢および高い明度、高いフロップ値が得られる。さらに、組成物の補色が必要となった場合に使用する顔料の添加量を抑制することが可能となり、成形時におけるホルムアルデヒド発生量を低減し、成形体の機械強度低下も抑制することができる。紫外線吸収剤の選択により、着色の抑制だけではなく、優れた金属光沢まで達成できる理由については明らかではないが、本実施形態の紫外線吸収剤によれば、明度低下が抑制され、その結果金属光沢が失われにくくなると推測される。ただし機序はこれによらない。
このような紫外線吸収剤としては、例えば、シュウ酸アニリド系化合物、マロン酸エステル系化合物が挙げられる。
【００３９】
前記シュウ酸アニリド系化合物としては、例えば、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド等が挙げられる。
前記マロン酸エステル系化合物としては、例えば、ジメチル（ｐ−メトキシベンジリデン）マロネート、テトラエチル−２，２−（１，４−フェニレンジメチリデン）ビスマロネート等が挙げられる。
【００４０】
上述した紫外線吸収剤としての化合物の中では、下記の構造式で示されるテトラエチル−２，２−（１，４−フェニレンジメチリデン）ビスマロネートが好ましい。
【化１】
2017218563.tif 000002
【００４１】
紫外線吸収剤（Ｃ）の添加量は、ポリアセタール共重合体樹脂（Ａ）１００質量部に対し、好ましくは０．１〜２質量部であり、より好ましくは０．１５〜１．５質量部であり、さらに好ましくは０．２〜１質量部である。
【００４２】
［金属顔料（Ｂ）］
本実施形態のポリアセタール樹脂組成物を構成する金属顔料（Ｂ）は、好ましくは、コイン状若しくはフレーク状等の扁平な形状を有する、体積平均粒子径（Ｄ50）が３〜５０μｍの板状金属粒子である。
金属顔料（Ｂ）の金属の種類に限定はなく、アルミニウム、銅等の金属であってもよいし、ステンレス等の合金であってもよく、好ましくはアルミニウム又はアルミニウム合金である。
アルミニウム系顔料である場合は、その表面に適度な酸化皮膜を有することが好ましい。適度な酸化皮膜を有することで、アルミニウム特有の高反射率を維持し、粒子の耐食性及び経時的安定性を保持することができる。
また、金属顔料（Ｂ）の純度に限定はなく、本発明の効果を妨げない限り、他の金属を不純物又は合金成分として含まれていてもよい。例えば、アルミニウム顔料の場合、不純物又は合金成分としては、例えば、Ｓｉ、Ｆｅ、Ｃｕ、Ｍｎ、Ｍｇ、Ｚｎが挙げられる。
【００４３】
金属顔料（Ｂ）は、公知の方法により作製することができる。
例えば、アトマイズ粉、切削粉、箔粉、蒸着粉、その他の方法により得られた金属粉末を、予め一次分級等により選別し、粉砕助剤及び溶剤等を含む粉砕媒体の共存下で、ボールミル、アトライター、遊星ミル、振動ミル等により湿式粉砕処理し、湿式状態下で篩分級した後、フィルタープレスなどにより固液分離することにより得られる。これにより、フレーク端部に存在する凹凸状の破断面が少ない金属顔料（Ｂ）を製造することができる。
ここで用いられる粉砕媒体は、過剰に添加すると粒子の含有酸素量が多くなるため、できるだけ少なくすることが好ましい。
【００４４】
金属顔料（Ｂ）の形状は、コイン状若しくはフレーク状の扁平な形状であることが好ましい。ここでいう扁平な形状とは、平均形状比［平均粒子厚みｔ／平均粒子径Ｄ］の値が０．６以下であり、好ましくは０．４以下であり、より好ましくは０．２以下のものである。形状をこの範囲にすることにより、アルミニウム顔料の質量に対するアルミニウム特有の高反射率を有する部分の表面積が高くなるため、少量の添加量で効率よく成形体の輝度を高めることができる。
ここで、金属顔料（Ｂ）の平均粒子厚みｔ及び平均粒子径Ｄは、電子顕微鏡を用いて測定することができる。具体的には、例えば、金属顔料（Ｂ）の電子顕微鏡写真を撮影し、１００個の粒子を任意に選択し、これらについて粒子厚み及び粒子径を測定し、その平均を算出することによって求めることができる。なお、粒子厚みは、粒子に外接する面積が最小となる長方形の短辺の長さ、粒子径は粒子に外接する面積が最小となる長方形の短辺と長辺の長さの平均値とする。
【００４５】
金属顔料（Ｂ）の含有量は、ポリアセタール共重合体樹脂（Ａ）１００質量部に対し０．１〜１０質量部であることが好ましく、より好ましくは０．２〜６質量部であり、さらに好ましくは０．３〜４質量部である。
金属顔料（Ｂ）の含有量をこの範囲に調整することで、本実施形態のポリアセタール樹脂組成物の成形体において、ポリアセタール共重合体樹脂が本来有する機械的特性である剛性や耐衝撃性がより良好に保持され、ホルムアルデヒド発生を抑制するとともに良好な金属光沢を発現することが可能となる。
【００４６】
金属顔料（Ｂ）の体積平均粒子径（Ｄ50）は、３〜５０μｍの範囲であることが好ましく、より好ましくは４〜４５μｍ、さらに好ましくは５〜４０μｍである。
金属顔料の体積平均粒子径が３μｍを下回る場合は、ポリアセタール樹脂組成物の熱安定性が低くなる場合があり、また金属顔料は粒径が小さいほど高価になる傾向にあるために好ましくなく、一方体積平均粒子径が５０μｍを上回る場合は、ポリアセタール樹脂組成物の金属光沢が悪化し、また押出加工時等に金属粒子が壊れる場合も多くなるため好ましくない。
前記平均粒子径を有する金属顔料を用いると、本実施形態のポリアセタール樹脂組成物の成形体は、より外観特性に優れ、より良好な金属光沢を発現することが可能となる。
【００４７】
ここで、金属顔料（Ｂ）の体積平均粒子径（Ｄ50）は、レーザー回折式粒度分布測定装置により測定される粒径分布の５０体積％の値を示す。
【００４８】
［ホルムアルデヒド吸収剤］
本実施形態においてポリアセタール樹脂組成物は、ホルムアルデヒド吸収剤を、さらに含有することが好ましい。
ホルムアルデヒド抑制剤としては、例えば、アミノトリアジン系化合物、グアナミン系化合物、尿素系化合物、及びカルボン酸ヒドラジド系化合物が挙げられる。
これらのホルムアルデヒド吸収剤は１種を単独で使用してもよく、２種以上を組み合わせて使用してもよい。
【００４９】
前記アミノトリアジン系化合物としては、ホルムアルデヒドの捕捉剤として前述した成分の一部が挙げられる。例えば、メラミン；メラム、メレム、メロン等のメラミン縮合体；メラミンホルムアルデヒド樹脂等のメラミン樹脂；Ｎ，Ｎ’，Ｎ’’−モノ、ビス、トリス、テトラキス、ペンタキス、又はヘキサキス（ｏ−、ｍ−又はｐ−ヒドロキシフェニルメチル）メラミン等のＮ−ヒドロキシアリールアルキルメラミン系化合物が挙げられる。
【００５０】
前記グアナミン系化合物としては、例えば、バレログアナミン、カプログアナミン、ヘプタノグアナミン、カプリログアナミン、ステアログアナミン等の脂肪族グアナミン系化合物；サクシノグアナミン、グルタログアナミン、アジポグアナミン、ピメログアナミン、スベログアナミン、アゼログアナミン、セバコグアナミン等のアルキレンビスグアナミン類；シクロヘキサンカルボグアナミン、ノルボルネンカルボグアナミン、シクロヘキセンカルボグアナミン、ノルボルナンカルボグアナミン及びそれらの官能基置換誘導体等の脂環族グアナミン系化合物；ベンゾグアナミン、α−、又はβ−ナフトグアナミン及びそれらの官能基置換誘導体等の芳香族グアナミン系化合物；フタログアナミン、イソフタログアナミン、テレフタログアナミン、ナフタレンジグアナミン、ビフェニレンジグアナミン等のポリグアナミン類；フェニルアセトグアナミン、β−フェニルプロピオグアナミン、ｏ−、ｍ−、又はｐ−キシリレンビスグアナミン等のアラルキル又はアラルキレングアナミン類；アセタール基含有グアナミン類、ジオキサン環含有グアナミン類、テトラオキソスピロ環含有グアナミン類、イソシアヌル環含有グアナミン類等のヘテロ原子含有グアナミン系化合物が挙げられる。
前記脂環族グアナミン系化合物における官能基置換誘導体としては、例えば、アルキル基、ヒドロキシ基、アミノ基、アセトアミノ基、ニトリル基、カルボキシ基、アルコキシカルボニル基、カルバモイル基、アルコキシ基、フェニル基、クミル基、ヒドロキシフェニル基等の官能基がシクロアルカン残基に１〜３個置換した誘導体が挙げられる。
また、前記芳香族グアナミン系化合物における官能基置換誘導体としては、例えば、アルキル基、ヒドロキシ基、アミノ基、アセトアミノ基、ニトリル基、カルボキシ基、アルコキシカルボニル基、カルバモイル基、アルコキシ基、フェニル基、クミル基、ヒドロキシフェニル基などの官能基がベンゾグアナミンのフェニル残基又はナフトグアナミンのナフチル残基に１〜５個置換した誘導体が挙げられ、このような芳香族グアナミン系化合物としては、例えば、ｏ−、ｍ−又はｐ−トルグアナミン、ｏ−、ｍ−又はｐ−キシログアナミン、ｏ−、ｍ−又はｐ−フェニルベンゾグアナミン、ｏ−、ｍ−又はｐ−ヒドロキシベンゾグアナミン、４−（４’−ヒドロキシフェニル）ベンゾグアナミン、ｏ−、ｍ−又はｐ−ニトリルベンゾグアナミン、３，５−ジメチル−４−ヒドロキシベンゾグアナミン、３，５−ジ−ｔ−ブチル−４−ヒドロキシベンゾグアナミンが挙げられる。
前記アセタール基含有グアナミン類としては、例えば、２，４−ジアミノ−６−（３，３−ジメトキシプロピル−ｓ−トリアジンが挙げられる。
前記ジオキサン環含有グアナミン類としては、例えば、［２−（４’−６’−ジアミノ−ｓ−トリアジン−２’−イル）エチル］−１，３−ジオキサン、［２−（４’−６’−ジアミノ−ｓ−トリアジン−２’−イル）エチル］−４−エチル−４−ヒドロキシメチル−１，３−ジオキサンが挙げられる。
前記テトラオキソスピロ環含有グアナミン類としては、例えば、ＣＴＵ−グアナミン、ＣＭＴＵ−グアナミンが挙げられる。
前記イソシアヌル環含有グアナミン類としては、例えば、１，３，５−トリス［２−（４’，６’−ジアミノ−ｓ−トリアジン−２’−イル）エチル］イソシアヌレート、１，３，５−トリス［３−（４’，６’−ジアミノ−ｓ−トリアジン−２’−イル）プロピル］イソシアヌレートが挙げられる。
【００５１】
前記尿素系化合物としては、例えば、鎖状尿素系化合物及び環状尿素系化合物が挙げられる。
前記鎖状尿素系化合物としては、例えば、ビウレア、ビウレット、ホルム窒素等の尿素とホルムアルデヒドとの縮合体、及びポリノナメチレン尿素等のポリアルキレン又はアリーレン尿素が挙げられる。
前記環状尿素系化合物としては、例えば、ヒダントイン類、クロチリデンジウレア、アセチレン尿素、モノ、ジ、トリ又はテトラメトキシメチルグリコールウリルなどのモノ、ジ、トリ又はテトラアルコキシメチルグリコールウリル、シアヌル酸、イソシアヌル酸、尿酸、及びウラゾールが挙げられる。
前記ヒダントイン類としては、例えば、ヒダントイン、５−メチルヒダントイン、５−エチルヒダントイン、５−イソプロピルヒダントイン、５−フェニルヒダントイン、５−ベンジルヒダントイン、５，５−ジメチルヒダントイン、５，５−ペンタメチレンヒダントイン、５−メチル−５−フェニルヒダントイン、５，５−ジフェニルヒダントイン、５−（ｏ−、ｍ−又はｐ−ヒドロキシフェニル）ヒダントイン、５−（ｏ−、ｍ−又はｐ−アミノフェニル）ヒダントイン、アラントイン、５−メチルアラントイン、及びアラントインジヒドロキシアルミニウム塩等のアラントインのＡｌ塩等の金属塩が挙げられる。
【００５２】
前記カルボン酸ヒドラジド系化合物としては、例えば、脂肪族カルボン酸ヒドラジド系化合物、脂環族カルボン酸ヒドラジド系化合物、及び芳香族カルボン酸ヒドラジド系化合物が挙げられる。
前記脂肪族カルボン酸ヒドラジド系化合物としては、例えば、ラウリン酸ヒドラジド、ステアリン酸ヒドラジド、１２−ヒドロキシステアリン酸ヒドラジド、１，２，３，４−ブタンテトラカルボン酸ヒドラジド等のモノカルボン酸ヒドラジド類；コハク酸モノ又はジヒドラジド、グルタル酸モノ又はジヒドラジド、アジピン酸モノ又はジヒドラジド、ピメリン酸モノ又はジヒドラジド、スベリン酸モノ又はジヒドラジド、アゼライン酸モノ又はジヒドラジド、セバシン酸モノ又はジヒドラジド、ドデカン二酸モノ又はジヒドラジド、ヘキサデカン二酸モノ又はジヒドラジド、エイコサン二酸モノ又はジヒドラジド、７，１１−オクタデカジエン−１，１８−ジカルボヒドラジド等のポリカルボン酸ヒドラジド類が挙げられる。
前記脂環族カルボン酸ヒドラジド系化合物としては、例えば、シクロヘキサンカルボン酸ヒドラジド等のモノカルボン酸ヒドラジド類；ダイマー酸モノ又はジヒドラジド、トリマー酸モノ、ジ又はトリヒドラジド、１，２−、１，３−又は１，４−シクロヘキサンジカルボン酸モノ又はジヒドラジド、シクロヘキサントリカルボン酸モノ、ジ又はトリヒドラジドなどのポリカルボン酸ヒドラジド類が挙げられる。
前記芳香族カルボン酸ヒドラジド系化合物としては、例えば、安息香酸ヒドラジド及びその官能基置換誘導体、α−又はβ−ナフトエ酸ヒドラジド及びそれらの官能基置換誘導体等のモノカルボン酸ヒドラジド類；イソフタル酸モノ又はジヒドラジド、テレフタル酸モノ又はジヒドラジド、１，４−又は２，６−ナフタレンジカルボン酸モノ又はジヒドラジド、３，３’−、３，４’−又は４，４’−ジフェニルジカルボン酸モノ又はジヒドラジド、ジフェニルエーテルジカルボン酸モノ又はジヒドラジド、ジフェニルメタンジカルボン酸モノ又はジヒドラジド、ジフェニルエタンジカルボン酸モノ又はジヒドラジド、ジフェノキシエタンジカルボン酸モノ又はジヒドラジド、ジフェニルスルホンジカルボン酸モノ又はジヒドラジド、ジフェニルケトンジカルボン酸モノ又はジヒドラジド、４，４’’−ターフェニルジカルボン酸モノ又はジヒドラジド、４，４’’’−クォーターフェニルジカルボン酸モノ又はジヒドラジド、１，２，４−ベンゼントリカルボン酸モノ、ジ又はトリヒドラジド、ピロメリット酸モノ、ジ、トリ又はテトラヒドラジド、１，４，５，８−ナフトエ酸モノ、ジ、トリ又はテトラヒドラジド等のポリカルボン酸ヒドラジド類が挙げられる。
前記安息香酸ヒドラジド及びその官能基置換誘導体としては、例えば、ｏ−、ｍ−又はｐ−メチル安息香酸ヒドラジド、２，４−、３，４−、３，５−又は２，５−ジメチル安息香酸ヒドラジド、ｏ−、ｍ−又はｐ−ヒドロキシ安息香酸ヒドラジド、ｏ−、ｍ−又はｐ−アセトキシ安息香酸ヒドラジド、４−ヒドロキシ−３−フェニル安息香酸ヒドラジド、４−アセトキシ−３−フェニル安息香酸ヒドラジド、４−フェニル安息香酸ヒドラジド、４−（４’−フェニル）安息香酸ヒドラジド、４−ヒドロキシ−３，５−ジメチル安息香酸ヒドラジド、４−ヒドロキシ−３，５−ジ−ｔ−ブチル安息香酸ヒドラジド等の、アルキル基、ヒドロキシ基、アセトキシ基、アミノ基、アセトアミノ基、ニトリル基、カルボキシ基、アルコキシカルボニル基、カルバモイル基、アルコキシ基、フェニル基、ベンジル基、クミル基、ヒドロキシフェニル基等の官能基がベンゾグアナミンのフェニル残基に１〜５個置換した誘導体が挙げられる。
前記α−又はβ−ナフトエ酸ヒドラジド及びそれらの官能基置換誘導体としては、例えば、３−ヒドロキシ−２−ナフトエ酸ヒドラジド、６−ヒドロキシ−２−ナフトエ酸ヒドラジドが挙げられる。
【００５３】
なお、上述したホルムアルデヒド吸収剤は、層状物質、多孔性物質（ハイドロタルサイト、モンモリロナイト、シリカゲル、アルミナ、チタニア、ジルコニア、セピオライト、スメクタイト、パリゴルスカイト、イモゴライト、ゼオライト、活性炭等）に担持された形での使用も可能である。
【００５４】
前記ホルムアルデヒド吸収剤の中でも、アミノトリアジン系化合物、グアナミン系化合物、特に芳香族グアナミン系化合物；尿素系化合物、特に環状尿素系化合物；カルボン酸ヒドラジド化合物、特に脂肪族カルボン酸ヒドラジド系化合物及び芳香族カルボン酸ヒドラジド系化合物が好ましく用いられる。
【００５５】
本実施形態のポリアセタール樹脂組成物において、ホルムアルデヒド吸収剤の含有量は、ポリアセタール共重合体樹脂（Ａ）１００質量部に対して、０．０１〜５質量部であることが好ましく、より好ましくは０．０１〜２質量部、さらに好ましくは０．０２〜１質量部である。
ホルムアルデヒド吸収剤の添加量が前記の範囲を下回るとホルムアルデヒド抑制効果が不十分となり、前記の範囲を超えるとモールドデポジットが発生するため好ましくない。
【００５６】
［その他の成分］
本実施形態のポリアセタール樹脂組成物は、更に意匠性を高めるための各種の着色剤を補色顔料として含有することができる。
着色剤としては、有機顔料、無機顔料が挙げられるが、特に限定されるものではなく、１種又は２種以上の着色剤の組合せであってもよい。
前記有機顔料としては、例えば、フタロシアニン系顔料、縮合アゾ系顔料、アゾレーキ系顔料、キナクリドン系顔料、ジオキサジン系顔料、イソインドリノン系顔料、縮合多環系顔料が挙げられる。
前記無機顔料としては、例えば、亜鉛華、二酸化チタン、弁柄、酸化クロム、鉄黒等の単純酸化物、カドミウムイエロー、カドミウムオレンジ、カドミウムレッド等の硫化物、黄鉛、亜鉛黄、クロムバーミリオン等のクロム酸塩、紺青等のフェロシアン化物、群青等の珪酸塩、カーボンブラック等の無機系色剤が挙げられる。
もっとも、金属光沢の観点からは、前記着色剤の添加量は、ポリアセタール共重合体樹脂（Ａ）１００質量部に対して、２質量部以下であることが好ましく、より好ましくは１質量部以下、さらに好ましくは、０．３質量部以下である。前記の範囲とすることで、成形体のホルムアルデヒド発生、および機械強度低下を防ぎ、意匠性（金属光沢）の向上効果が得られる。
さらに本実施形態のポリアセタール樹脂組成物は、所望に応じて、本発明の目的を損なわない範囲で、従来のポリアセタール樹脂組成物で用いられる滑剤、各種無機充填剤、他の熱可塑性樹脂、柔軟剤、結晶核剤、離型剤等を含有してもよい。
上記滑剤の具体例としては、例えば、ステアリン酸Ｃａ等の金属石鹸類やエチレンビスステアリルアミド等の脂肪族アミド類等が挙げられる。
【００５７】
［ポリアセタール樹脂組成物の製造方法］
本実施形態のポリアセタール樹脂組成物は、一般的に使用されている溶融混練機を用いて、上記各原料のうち一部を溶融しつつ混合することにより得られる。
溶融混練機としては、ニーダー、ロールミル、単軸押出機、二軸押出機、多軸押出機が挙げられる。
溶融混練の温度は１８０〜２３０℃であることが好ましく、品質や作業環境の保持のためには不活性ガスにより系内を置換したり、一段及び多段ベントで脱気したりすることがより好ましい。
【００５８】
ポリアセタール共重合体樹脂（Ａ）がペレット状の場合は、金属顔料（Ｂ）を含めた各成分の、ポリアセタール共重合体樹脂（Ａ）への分散状態を均一に保つために、一部又は全部のペレットを粉砕してパウダー状とし、パウダー状のポリアセタール共重合体樹脂（Ａ）と各成分を混合することが好ましい。
【００５９】
混合の具体的な手順としては、ポリアセタール共重合体樹脂（Ａ）に必要に応じて添着剤を用いて、紫外線吸収剤（Ｃ）並びに必要に応じて添加される安定剤（酸化防止剤、熱安定剤、ホルムアルデヒド吸収剤、及び滑剤等）を混合し、次いで金属顔料（Ｂ）と必要に応じて補色顔料を混合した後に、溶融混練することが好ましい。
また、特にポリアセタール共重合体樹脂（Ａ）のペレットを用いる場合は必要により上記の安定剤、ホルムアルデヒド捕捉剤を添加する際に添着剤を用いることが好ましい。添着剤としては、脂肪族炭化水素、芳香族炭化水素及びこれらの変性物、これらの混合物（流動パラフィン、ミネラルオイル等）、ポリオールの脂肪酸エステルが挙げられる。
金属顔料（Ｂ）のブレンド工程での損傷を防止する意味で、金属顔料（Ｂ）は後工程でブレンドすることが好ましい。
【００６０】
さらに、予めポリアセタール共重合体樹脂（Ａ）と安定剤やホルムアルデヒド吸収剤等を混合した段階で、混合物を予め溶融混練しておくことも可能である。  この予備的な混練には一般的に使用されている溶融混練機を用いることができる。溶融混練機としては、例えば、ニーダー、ロールミル、単軸押出機、二軸押出機、多軸押出機が挙げられる。このときの温度は１８０〜２３０℃であることが好ましく、品質や作業環境の保持のためには不活性ガスにより系内を置換したり、一段及び多段ベントにより脱気を行うことが好ましい。
【００６１】
［成形体］
本実施形態のポリアセタール樹脂組成物を用いて成形体を作製することができる。
本実施形態のポリアセタール樹脂組成物を用いた成形体の製造方法としては、公知の成形方法、例えば、押出成形、射出成形、真空成形、ブロー成形、射出圧縮成形、加飾成形、ガスアシスト射出成形、発砲射出成形、低圧成形、超薄肉射出成形（超高速射出成形）、金型内複合成形（インサート成形、アウトサート成形）等の方法が挙げられる。
特に、品位や生産安定性、経済性等の観点から、射出成形、射出圧縮成形、及びこれらと金型内複合成形とを組み合わせた成形方法が好ましい。
さらに、本実施形態のポリアセタール樹脂組成物とゴム及び／又はエラストマーを含む各種樹脂との接着（超音波接着、高周波接着、熱板接着、熱プレス成形、多層射出成形、多層ブロー成形等方法は問わない。）を行うことにより、所望の特性や外観を有する２層以上の成形品を製造することもできる。これによって、各種樹脂の優れた性能（耐衝撃性、摺動性、耐薬品性等）をそれぞれ付与し、優れた意匠性を有する外観をもった成形体を得ることができる。
【００６２】
本実施形態のポリアセタール樹脂組成物を成形して得られる成形体は、着色が少ない純粋な金属色（例えば、銀色）を呈し、さらに高い輝度を有する。このため通常純粋な金属色を得ることを目的として補色を行う場合においても、必要となる補色顔料の添加量を低減することができる。
これにより、補色顔料の添加によって生じるホルムアルデヒド発生や、機械強度の低下が抑制された、高い輝度を有し美観に優れた成形体が得られる。
【００６３】
［用途］
本実施形態のポリアセタール樹脂組成物の成形体は、特に、機構部分や摺動部分を備えた内装・外装部品に用いることができる。
例えば、ＯＡ機器、音楽・映像若しくは情報機器、又は通信機器に備えられる部品、オフィス家具若しくは住設機器に備えられる工業部品、及び、自動車内外装用部品等の部品として用いられる。特に、優れた外観を求められるハンドル、スイッチ及びボタン等の部品として用いるのに適している。
さらに、本実施形態のポリアセタール樹脂組成物から得られる成形体を外観部品として用いるために、成形時にシボ金型を使用したり、成形後の成形体にシボ加工を施すことにより、その成形体に意匠面を付与すると、外観の改良効果が発現されるため好ましい。
【００６４】
本実施形態のポリアセタール樹脂組成物によれば、表面にメッキや塗装等の加工を施すことなしに金属光沢を有する成形体であって、熱安定性や耐候性に優れ、良好な機械的特性（例えば、引張特性、衝撃強度、ウエルド性能）が保持されており、かつ、ホルムアルデヒドの発生量の抑制が図られた、外観特性も良好な成形体が得られる。
さらに、本実施形態に係るポリアセタール樹脂組成物から得られる成形体は、上記のように良好な外観特性を有しているため、塗装を施さなくても実用上良好な外観上優れたものとなる。よって、溶剤を使用せずに効率よく意匠性に優れた外観が得られる。特に、着色の少ない純粋な金属光沢を有し、非常に高い輝度を有するものとなる。
また、本実施形態のポリアセタール樹脂組成物の成形体は、生産安定性に優れており、良好な作業環境で製造可能であり、コスト面、環境面においても優れている。
【実施例】
【００６５】
以下、実施例により本発明を具体的に説明するが、本発明は、後述する実施例に限定されるものではない。
【００６６】
［（１）主要原材料］
＜（ａ）調製ポリアセタール共重合体樹脂＞
ポリアセタール共重合体樹脂（Ａ）と各種添加剤とを含有したもの（以下、「調製ポリアセタール共重合体樹脂」ともいう。）を、下記のようにして得た。
熱媒を通すことのできるジャケット付セルフ・クリーニングタイプの二軸パドル型連続混合反応機（スクリュー径３インチ、Ｌ／Ｄ＝１０）の反応容器内を８０℃に調整し、主モノマーとしてトリオキサンを２６２５ｇ／時間、コモノマーとして１，３−ジオキソランを８６．４ｇ／時間の間の所定量、連鎖移動剤としてメチラールをスタティックミキサー（ノリタケ・カンパニー・リミテッド社製、Ｔ型・エレメント数２１）を通して上記反応機の反応容器内に連続的にフィード（供給）した。
重合触媒として三フッ化ホウ素ジ−ｎ−ブチルエーテラートの１質量％シクロヘキサン溶液を用い、その触媒がトリオキサン１モルに対して２．０×１０−５モルになるように、上記反応容器内に添加して重合を行い、重合フレークを得た。なお、前記連鎖移動剤の供給量は２．９ｇ／時間とした。
【００６７】
上述のようにして得られた重合フレークを細かく粉砕した後、トリエチルアミン１％水溶液中に投入して撹拌を行い、重合触媒の失活を行った。
その後、濾過、洗浄、乾燥を行い、粗ポリマーを得た。
得られた粗ポリマー１質量部に対し、第４級アンモニウム化合物としてコリン（水酸化ヒドロキシエチルトリメチルアンモニウム）を、窒素の量に換算して２０ｐｐｍになるように添加し、均一に混合した後、それらを１２０℃で３時間乾燥して、乾燥ポリマーを得た。
【００６８】
この乾燥ポリマーをベント付きスクリュー型二軸押出機（プラスチック工業社製；商品名「ＢＴ−３０」、Ｌ／Ｄ＝４４、設定温度２００℃、回転数８０ｒｐｍ）の前段部分にトップフィーダーより投入し、乾燥ポリマー１００質量部に対し水を０．５質量部添加して、平均滞留時間１分間でポリマー末端を安定化して減圧脱気を行い、ポリアセタール共重合体樹脂（Ａ−１）を得た。
該ポリアセタール共重合体樹脂（Ａ−１）のコモノマー含有量は４．０モル％であり、ＭＦＲは９ｇ／１０分（ＡＳＴＭ  Ｄ１２３８−５７Ｅに準拠）、融点は１６５℃であった。なお、「コモノマー含有量」とは、ポリアセタール共重合体（Ａ−１）における、トリオキサン換算でのオキシメチレン基（−ＣＨ2Ｏ−）」１００モル％に対するコモノマーの含有量である。
【００６９】
次に、二軸押出機の後段部分で、サイドフィーダーより、前記（Ａ−１）１００質量部に対して熱安定剤としてナイロン６−６（ポリアミド６６）を０．０５質量部、及びステアリン酸カルシウムを０．０５質量部加えて、平均滞留時間１分間で溶融混合した後、造粒を行った。
これを８０℃で３時間乾燥し、調製ポリアセタール共重合体樹脂（ａ−１）を得た。
前記の作業に関しては、原料投入から中間ペレット採取まで、できるだけ酸素の混入を避けて操作を行った。
【００７０】
＜（ｂ）金属顔料＞
本実施例及び比較例において金属顔料として表２に示すアルミニウム顔料（ｂ−１）〜（ｂ−３）を用いた。
前記アルミニウム顔料は、下記の手法により作製した。
【００７１】
（ｂ−１）
内径３０ｃｍ、長さ３５ｃｍのボールミル内にアトマイズドアルミニウム粉（平均粒子径１０μｍ）６００ｇ、ミネラルスピリッツ１．２ｋｇ、及びステアリン酸１０ｇからなる配合物を充填し、直径４．８ｍｍのステンレスボール（比重７．８）１８ｋｇを用い、６０ｒｐｍで１０時間摩砕した。
粉砕終了後、ミル内のスラリーをミネラルスピリッツで洗い流し出し、４００メッシュの振動篩にかけ、通過したスラリーをフィルターでろ過し、濃縮し、加熱残分９０％のアルミニウム顔料を得た。
得られたアルミニウム顔料はフレーク状であり、その体積平均粒子径は、レーザー回折式粒度分布測定装置（島津製作所製、商品名「ＳＡＬＤ−２３００」）により測定し、得られた粒子径分布の５０％値によりアルミニウム顔料の体積平均粒子径Ｄ50を求めた。
その結果、Ｄ50＝３０μｍであった。
【００７２】
（ｂ−２）
内径３０ｃｍ、長さ３５ｃｍのボールミル内にアトマイズドアルミニウム粉（平均粒子径１０μｍ）２５０ｇ、ミネラルスピリッツ１．２ｋｇ、及びオレイン酸１２５ｇからなる配合物を充填し、直径３ｍｍのガラスビーズ（比重２．６）１５ｋｇを用い、６０ｒｐｍで１５時間摩砕した。
粉砕終了後、ミル内のスラリーをミネラルスピリッツで洗い流し出し、４００メッシュの振動篩にかけ、通過したスラリーをフィルターでろ過し、濃縮し、加熱残分９０％のアルミニウム顔料を得た。
得られたアルミニウム顔料はコイン状であり、体積平均粒子径は、レーザー回折式粒度分布測定装置（島津製作所製、商品名「ＳＡＬＤ−２３００」）により測定し、得られた粒子径分布の５０％値によりアルミニウム顔料の体積平均粒子径Ｄ50を求めた。
その結果、Ｄ50＝２０μｍであった。
【００７３】
（ｂ−３）
上述した（ｂ−１）と同様の操作で、アトマイズドアルミニウム粉の粒子径と粉砕時間を変えて操作を行い、（ｂ−１）とは体積平均粒子径と表面粗さの異なるフレーク状のアルミニウム顔料を得た。
なお、Ｄ50＝６０μｍであった。
【００７４】
＜（ｃ）紫外線吸収剤＞
本実施例及び比較例において使用した紫外線吸収剤を以下及び表３に記した。
（ｃ−１）テトラエチル−２，２−（１，４−フェニレンジメチリデン）ビスマロネート（Ｃｌａｒｉａｎｔ社製）
（ｃ−２）ジメチル（ｐ−メトキシベンジリデン）マロネート（Ｃｌａｒｉａｎｔ社製）
（ｃ−３）２−［２’−ヒドロキシ−３’，５’−ビス（α，α−ジメチルベンジル）フェニル］ベンゾトリアゾール（ＢＡＳＦ社製）
【００７５】
＜（ｄ）その他添加剤＞
（ｄ−１）セバチン酸ジヒドラジド（日本ファインケム格式会社製）、融点のメインピーク＝１７１℃（ホルムアルデヒド吸収剤）
（ｄ−２）１，２，３，４−ブタンテトラカルボン酸と１，２，２，６，６−ペンタメチル−４−ピペリジノールとβ，β，β’，β’−テトラメチル−３，９−（２，４，８，１０−テトラオキサビス［５，５’］ウンデカン）ジエタノールとの縮合物（ヒンダードアミン系安定剤）
（ｄ−３）トリエチレングリコール−ビス−（３−（３−ｔ−ブチル−５−メチル−４−ヒドロキシフェニル）−プロピオネート）（ヒンダードフェノール系酸化防止剤）
【００７６】
［（２）評価方法］
＜機械的特性、流動性＞
後述する実施例及び比較例において作製したペレットを、８０℃で３時間乾燥した後、シリンダー温度２００℃に設定された５オンス成形機（東芝機械（株）製、商品名「ＩＳ−１００ＧＮ」）を用いて、金型温度７０℃、冷却時間３０秒の条件で物性評価用試験片を作製した。この試験片を用いて下記の試験を行った。
機械的特性については、引張強度、引張伸度及びアイゾット衝撃強度を測定し、流動性はメルトフローレートで評価した。
（１）引張強度（ＴＳ）、引張伸度（ＴＥ）
ＡＳＴＭ  Ｄ６３８に準拠して測定した。
（２）アイゾット衝撃強度
ＡＳＴＭ  Ｄ２５６に準拠して測定した。
（３）メルトフローレート（ＭＦＲ）
ＡＳＴＭ  Ｄ−１２３８−５７Ｔに準拠して測定した。
【００７７】
＜ホルムアルデヒド発生量（ＶＤＡ２７５）＞
後述する実施例及び比較例において作製したペレットを、射出成形機（東芝機械社製、商品名「ＩＳ−１００ＧＮ」）を用いて、シリンダー温度２２０℃、射出時間１５秒、冷却時間２０秒、金型温度７７℃の条件で成形して試験片を作製した。
次に、下記方法（ＶＤＡ２７５法）により、試験片から放出されるホルムアルデヒド量を求めた。
まず、５００ｍＬのポリエチレン容器に蒸留水５０ｍＬと試験片（縦１００ｍｍ×横４０ｍｍ×厚み３ｍｍのシート）とを入れて密閉し、６０℃で３時間加熱した。
その後、蒸留水中のホルムアルデヒドをアンモニウムイオン存在下においてアセチルアセトンと反応させた。
その反応物について、ＵＶ分光計にて波長４１２ｎｍの吸収ピークを測定し、ホルムアルデヒド放出量（ｍｇ／ｋｇ）を求めた。
【００７８】
＜明度の測定＞
後述する実施例及び比較例において作製したペレットを、８０℃で３時間乾燥した後、シリンダー温度２００℃に設定された５オンス成形機（東芝機械（株）製、商品名「ＩＳ−１００ＧＮ」）を用いて、金型温度７７℃、冷却時間２０秒の条件で１００×１００ｍｍ、厚３ｍｍの平板状試験片を作製した。
上記試験片に対して、マルチアングル型デジタル光沢計（ＣＭ−５１２ｍ３Ａ：コニカミノルタ株式会社製）を用いて、２５°におけるＬ＊値を測定した。
＜光沢性評価＞
上記試験片の主面に対して、室外で直射日光が観察者の背後から直角に入射する条件で、試験片に直射日光を照射し、反射光の光沢を観察者の目視で判定した。判定の基準は下記のとおりとした。
◎；アルミニウム顔料での反射による強いキラキラ感がある。
○；アルミニウム顔料での反射によるキラキラ感がある。
△；アルミニウム顔料での反射によるキラキラ感が上記より劣る。
×；アルミニウム顔料での反射によるキラキラ感が少ない。
【００７９】
＜耐候性＞
後述する実施例及び比較例において作製したペレットを、８０℃で３時間乾燥した後、シリンダー温度２００℃に設定された５オンス成形機（東芝機械（株）製、商品名「ＩＳ−１００ＧＮ」）を用いて、金型温度７７℃、冷却時間２０秒の条件で１００×１００ｍｍ、厚３ｍｍの平板状試験片を作製した。
上記試験片に対して、暗室内で、３００ｍｍ離れた位置から垂直に６ワット・ハンディ型ＵＶランプ（ＵＶＰ，ＬＬＣ製、商品名「ＵＶＭ−５７」）を照射した。
１０日間連続で照射を行った後、上記明度の測定と同一の手法で２５°におけるＬ＊値を測定し、上記試験片作製直後の値と比較した。また上記と同一の手法で目視による光沢性評価を行い、上記試験片作製直後と比較した。
【００８０】
［実施例１］
（ａ−１）調製ポリアセタール共重合体樹脂１００質量部と、（ｃ−１）紫外線吸収剤０．５０質量部、（ｄ−１）添加剤０．０５質量部、（ｄ−２）添加剤０．５質量部、（ｄ−３）添加剤０．５質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）してペレットを得た。
得られたペレットに対して８０℃で３時間乾燥した後、上記各評価を行った。
評価結果を下記表４に示す。
【００８１】
［実施例２〜４］
（ｃ−１）紫外線吸収剤の添加量を下記表４に示す値に変更した以外は、実施例１と同様に実施してペレットを作製した。
得られた各ペレットに対して、実施例１との色合わせを実施したところ、色ずれは生じていなかったため、各ペレットをそれぞれ実施例２、実施例３、実施例４とした。
評価結果を下記表４に示す。
【００８２】
［実施例５］
（ａ−１）調製ポリアセタール共重合体樹脂１００質量部と、（ｃ−１）紫外線吸収剤１．５０質量部、（ｄ−１）添加剤０．０５質量部、（ｄ−２）添加剤０．５質量部、（ｄ−３）添加剤０．５質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）してペレットを得た。
得られたペレットに対して、紫外線吸収剤の添加量が比較的少ない実施例１を便宜的に基準としてこれとの色合わせを実施したところ、色ずれが生じていたため、調色による調整を行った結果、（ｅ−１）補色顔料（群青系顔料（群青Ｎｏ．１５００））０．０１０質量部を添加する必要があることを確認した。
この結果から（ａ−１）調製ポリアセタール共重合体樹脂１００質量部と、（ｃ−１）紫外線吸収剤１．５０質量部、（ｄ−１）添加剤０．０５質量部、（ｄ−２）添加剤０．５質量部、（ｄ−３）添加剤０．５質量部、（ｅ−１）補色顔料０．０１０質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）して補色ペレットを得た。この補色ペレットを実施例５とした。
評価結果を下記表４に示す。
【００８３】
［実施例６］
（ａ−１）調製ポリアセタール共重合体樹脂１００質量部と、（ｃ−１）紫外線吸収剤２．５０質量部、（ｄ−１）添加剤０．０５質量部、（ｄ−２）添加剤０．５質量部、（ｄ−３）添加剤０．５質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）してペレットを得た。
得られたペレットに対して、実施例１との色合わせを実施したところ、色ずれが生じていたため、調色による調整を行った結果、（ｅ−１）補色顔料０．０２７質量部を添加する必要があることを確認した。
この結果から（ａ−１）調製ポリアセタール共重合体樹脂１００質量部と、（ｃ−１）紫外線吸収剤１．５０質量部、（ｄ−１）添加剤０．０５質量部、（ｄ−２）添加剤０．５質量部、（ｄ−３）添加剤０．５質量部、（ｅ−１）補色顔料０．０２７質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）して補色ペレットを得た。この補色ペレットを実施例６とした。
評価結果を下記表４に示す。
【００８４】
［実施例７］
（ｃ−１）紫外線吸収剤を、下記表３に示す（ｃ−２）成分に変更した以外は、実施例１と同様に実施した。得られたペレットに対して、実施例１との色合わせを実施したところ、色ずれは生じていなかったため、このペレットを実施例７とした。
評価結果を下記表４に示す。
【００８５】
［実施例８〜９］
（ｂ−１）アルミニウム顔料を、下記表１に示す（ｂ−２）又は（ｂ−３）成分に変更する以外は実施例１と同様に実施した。得られた各ペレットをそれぞれ実施例８、実施例９とした。
評価結果を下記表４に示す。
【００８６】
［比較例１］
（ａ−１）調製ポリアセタール共重合体樹脂１００質量部と、（ｃ−３）紫外線吸収剤０．５０質量部、（ｄ−１）添加剤０．０５質量部、（ｄ−２）添加剤０．５質量部、（ｄ−３）添加剤０．５質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）してペレットを得た。
得られたペレットに対して、実施例１との色合わせを実施したところ、色ずれが生じていたため、調色による調整を行った結果、（ｅ−１）補色顔料０．４８０質量部を添加する必要があることを確認した。
この結果から（ａ−１）調製ポリアセタール共重合体樹脂１００質量部と、（ｃ−１）紫外線吸収剤１．５０質量部、（ｄ−１）添加剤０．０５質量部、（ｄ−２）添加剤０．５質量部、（ｄ−３）添加剤０．５質量部、（ｅ−１）補色顔料０．４８０質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）して補色ペレットを得た。この補色ペレットを比較例１とした。
評価結果を下記表４に示す。
【００８７】
［比較例２］
（ａ−１）調製ポリアセタール共重合体樹脂１００質量部と、（ｃ−３）紫外線吸収剤０．５０質量部、（ｄ−１）添加剤０．０５質量部、（ｄ−２）添加剤０．５質量部、（ｄ−３）添加剤０．５質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）してペレットを得た。
得られたペレットに対して、実施例１との色合わせを実施したところ、色ずれが生じていたため、調色による調整を行った結果、（ｅ−２）補色顔料（フタロシアニン系顔料（Ｈｅｌｉｏｇｅｎ  Ｂｌｕｅ  Ｋ  ６９１１））０．３９０質量部を添加する必要があることを確認した。
この結果から（ａ−１）調製ポリアセタール共重合体樹脂１００質量部と、（ｃ−１）紫外線吸収剤１．５０質量部、（ｄ−１）添加剤０．０５質量部、（ｄ−２）添加剤０．５質量部、（ｄ−３）添加剤０．５質量部、（ｅ−２）補色顔料０．３９０質量部、をミキサーでブレンドした後、（ｂ−１）アルミニウム顔料３質量部を加えブレンドを行った。
その混合物を、３０ｍｍベント付き単軸押出機を用いて、設定温度２００℃、回転数８０ｒｐｍ、吐出量１０ｋｇ／時間の条件でベントから脱気しながら溶融混練（溶融混合）して補色ペレットを得た。この補色ペレットを比較例２とした。
評価結果を下記表４に示す。
【００８８】
【表１】
2017218563.tif 000003
【表２】
2017218563.tif 000004
【表３】
2017218563.tif 000005
【表４】
2017218563.tif 000006
【００８９】
前記表４の評価結果から明らかなように、実施例１〜９によれば、添加する紫外線吸収剤としてシクロヘキサン中に１０ｍｇ／ｌ溶解した液の波長３５０ｎｍにおける吸光度が０．２以下である紫外線吸収剤を使用することにより、着色が少なく、優れた金属光沢および高い明度を有するポリアセタール樹脂組成物及び成形体が得られた。また、実施例１〜９の成形体についてフロップ値を求めたところ、いずれも高い値であった。
さらに、上記した特定の紫外線吸収剤を使用することによって組成物の補色時に使用する顔料の添加量を抑制することが可能となり、成形時におけるホルムアルデヒド発生量及びリサイクル時におけるホルムアルデヒド発生量の抑制を可能とし、さらにまた、成形体の機械強度低下が抑制されたポリアセタール樹脂組成物及び成形体が得られた。
【産業上の利用可能性】
【００９０】
本発明のポリアセタール樹脂組成物は、各種製品の材料として使用でき、特に、意匠性部品用部材の材料として有用である。